(57)【要約】【課題】１［本］あたりの投入電力を大きくした場合に、冷陰極蛍光ランプに比べて高い光束および冷陰極蛍光ランプに比べて遜色のない寿命を実現することを目的とする。【解決手段】ガラスバルブ１０１と、ガラスバルブ１０１の内部に封入された水銀および希ガスと、ガラスバルブ１０１の内部に配置された一対の電極１０２、１０３とを備える熱陰極蛍光ランプ１００であって、希ガスの平均原子量は、２０以上３２以下の範囲内であり、ガラスバルブ１０１の内部のガス圧は、３００［Ｐａ］以上７００［Ｐａ］以下の範囲内であり、電極１０２、１０３は、コイルからなり、コイルは、通電していないときの抵抗と放電させずに通電したときの抵抗との比が１：４．７５となる場合、放電させずにコイルに通電した電流値が０．５［Ａ］以上１．５［Ａ］以下の範囲内である。【選択図】図１
2012009144.tif 000002
【特許請求の範囲】
【請求項１】
ガラスバルブと、該ガラスバルブの内部に封入された水銀および希ガスと、前記ガラスバルブの内部に配置された一対の電極とを備える熱陰極蛍光ランプであって、
前記希ガスの平均原子量は、２０以上３２以下の範囲内であり、
前記ガラスバルブの内部のガス圧は、３００［Ｐａ］以上７００［Ｐａ］以下の範囲内であり、
前記電極は、コイルからなり、前記コイルは、通電していないときの抵抗と放電させずに通電したときの抵抗との比が１：４．７５となる場合、放電させずにコイルに通電した電流値が０．５［Ａ］以上１．５［Ａ］以下の範囲内であることを特徴とする熱陰極蛍光ランプ。
【請求項２】
前記ガラスバルブの内径が、２３［ｍｍ］以上５０［ｍｍ］以下の範囲内であることを特徴とする請求項１に記載の熱陰極蛍光ランプ。
【請求項３】
前記コイルは、前記ガラスバルブの両端部に設けられ、
一方の前記コイルが設けられた前記ガラスバルブの一端部において、一方の前記コイルの旋回軸の中心点から前記ガラスバルブの一端までの長さをＬ１とし、
他方の前記コイルが設けられた前記ガラスバルブの他端部において、他方の前記コイルの旋回軸の中心点から前記ガラスバルブの他端までの長さをＬ２としたとき、
Ｌ１≧Ｌ２となることを特徴とする請求項１もしくは請求項２に記載の熱陰極蛍光ランプ。
【請求項４】
Ｌ１が４０［ｍｍ］以上であることを特徴とする請求項３に記載の熱陰極蛍光ランプ。
【請求項５】
前記コイルは、二重巻き、または三重巻きの構造であることを特徴とする請求項１〜４のいずれか１項に記載の熱陰極蛍光ランプ。
【請求項６】
前記コイルには、少なくとも１０［ｍｇ］の電子放出物質が搭載されていることを特徴とする請求項１〜５のいずれか１項に記載の熱陰極蛍光ランプ。
【請求項７】
請求項１〜６のいずれか１項に記載の熱陰極蛍光ランプを１［本］備え、管壁負荷を５００［Ｗ／ｍ2］以上１５００［Ｗ／ｍ2］以下の範囲内で駆動することを特徴とする照明装置。
【請求項８】
請求項１〜６のいずれか１項に記載の熱陰極蛍光ランプを複数本備えることを特徴とする照明装置。
【請求項９】
請求項７または８に記載の照明装置を備えることを特徴とする液晶表示装置。
【発明の詳細な説明】
【技術分野】
【０００１】
本発明は、熱陰極蛍光ランプ、照明装置および液晶表示装置に関する。
【背景技術】
【０００２】
近年、液晶テレビに代表される液晶表示装置の省電力化が進行している。液晶表示装置は他方式の表示装置と比べて消費電力が低く、かつ薄型化が容易なため広く用いられている。現在、液晶表示装置のバックライトユニットと称される照明装置の光源には、冷陰極蛍光ランプが主に使用されている。冷陰極蛍光ランプは、電子放出物質の飛散により寿命が決定される熱陰極蛍光ランプと比べて長寿命であり、細径化に適しているので、薄型化が要求されるバックライト用の照明装置の光源として広く用いられてきた（例えば特許文献１参照）。
【先行技術文献】
【特許文献】
【０００３】
【特許文献１】特開２００６−０１９２６０号公報
【発明の概要】
【発明が解決しようとする課題】
【０００４】
しかしながら、冷陰極蛍光ランプは、１［本］あたりに投入できる電力が小さいため、バックライトユニットを構成するには複数［本］必要であった。この冷陰極蛍光ランプに給電する点灯装置も含めると、本数が大きくなるほどコスト高になるという課題があった。この課題に対処するため、バックライトに用いる冷陰極蛍光ランプの本数は激減している。例えば３２［インチ］の液晶テレビの場合、２００５年に発売されたものでは１６［本］の冷陰極蛍光ランプが使用されていたが、２００９年に発売されたものでは、わずか８［本］の冷陰極蛍光ランプしか使用されていなかった。
【０００５】
発明者らが検討したところ、低価格化の流れにある市場動向に対応するため、さらに冷陰極蛍光ランプの本数を減らして、ランプに投入する電力を増すと、ランプの発光効率が極端に低くなり、実用に供さないことが明らかになった。
【０００６】
そこで、発明者らは、冷陰極蛍光ランプに替えて熱陰極蛍光ランプを用いることを検討した。熱陰極蛍光ランプは駆動中の電極に通電することにより電極温度を高め、その高温のもとで電子放出物質において生じた熱電子が放出されることにより放電が比較的容易に成立するため、ランプに投入する電力を冷陰極蛍光ランプよりも大きくできるという利点がある。
【０００７】
しかしながら、従来の一般照明用の熱陰極蛍光ランプに対して、１［本］あたりの投入電力を大きくして駆動すると、電極及び放電プラズマで発生する熱量が大きくなり、水銀蒸気圧が上昇し過ぎて発光効率が低下してしまう。そして、電極の温度が熱電子放出にとって適切な温度よりも高くなり過ぎるため、電子放出物質の蒸発速度が激しく、電子放出物質の消尽により寿命が短くなってしまう。
【０００８】
そこで、本発明に係る熱陰極蛍光ランプは、１［本］あたりの投入電力を大きくした場合に、冷陰極蛍光ランプに比べて高い光束および冷陰極蛍光ランプに比べて遜色のない寿命を実現することを目的とする。
【０００９】
また、本発明に係る照明装置および液晶表示装置は、冷陰極蛍光ランプを使用した照明装置および液晶表示装置と比べて光源の数を少なくすることを目的とする。
【課題を解決するための手段】
【００１０】
上記の課題を解決するために、本発明に係る熱陰極蛍光ランプは、ガラスバルブと、該ガラスバルブの内部に封入された水銀および希ガスと、前記ガラスバルブの内部に配置された一対の電極とを備える熱陰極蛍光ランプであって、前記希ガスの平均原子量は、２０以上３２以下であり、前記ガラスバルブの内部のガス圧は、３００［Ｐａ］以上７００［Ｐａ］以下の範囲内であり、前記電極は、コイルからなり、前記コイルは、通電していないときの抵抗と放電させずにコイルに通電したときの抵抗との比が１：４．７５となる場合、放電させずにコイルに通電した電流値が０．５［Ａ］以上１．５［Ａ］以下の範囲内であることを特徴とする。
【００１１】
また、本発明に係る熱陰極蛍光ランプは、前記ガラスバルブの内径は、２３［ｍｍ］以上５０［ｍｍ］以下の範囲内であることが好ましい。
【００１２】
また、本発明に係る熱陰極蛍光ランプは、前記コイルは、前記ガラスバルブの両端部に設けられ、一方の前記コイルが設けられた前記ガラスバルブの一端部において、一方の前記コイルの旋回軸の中心点から前記ガラスバルブの一端までの長さをＬ１とし、他方の前記コイルが設けられた前記ガラスバルブの他端部において、他方の前記コイルの旋回軸の中心点から前記ガラスバルブの他端までの長さをＬ２としたとき、Ｌ２≦Ｌ１となることが好ましい。
【００１３】
また、本発明に係る熱陰極蛍光ランプは、Ｌ１が４０［ｍｍ］以上であることが好ましい。
【００１４】
また、本発明に係る熱陰極蛍光ランプは、前記コイルは、二重巻き、または三重巻きの構造であることが好ましい。
【００１５】
また、本発明に係る熱陰極蛍光ランプは、前記コイルには、少なくとも１０［ｍｇ］の電子放出物質が搭載されていることが好ましい。
【００１６】
本発明に係る照明装置は、熱陰極蛍光ランプを１［本］備え、管壁負荷を５００［Ｗ／ｍ2］以上１５００［Ｗ／ｍ2］以下の範囲内で駆動することを特徴とする。
【００１７】
また、本発明に係る照明装置は、前記熱陰極蛍光ランプを複数本備えることを特徴とする。
【００１８】
本発明に係る液晶表示装置は、前記照明装置を備えることを特徴とする。
【発明の効果】
【００１９】
本発明に係る熱陰極蛍光ランプは、１［本］あたりの投入電力を大きくしても、冷陰極蛍光ランプに比べて高い光束および冷陰極蛍光ランプに比べて遜色のない寿命を実現できる。
【００２０】
また、本発明に係る照明装置および液晶表示装置は、冷陰極蛍光ランプを使用した照明装置および液晶表示装置と比べて光源の数を少なくすることができる。
【図面の簡単な説明】
【００２１】
【図１】本発明の第１の実施形態に係る熱陰極蛍光ランプの管軸を含む断面図
【図２】希ガスの平均原子量と光束との関係を示す図
【図３】ガス圧とランプ電圧との関係を示す図
【図４】本発明の第２の実施形態に係る照明装置の斜視図
【図５】本発明の第３の実施形態に係る照明装置の斜視図
【図６】本発明の第４の実施形態に係る液晶表示装置の斜視図
【発明を実施するための形態】
【００２２】
以下、図面を示しながら、本発明の最良な実施形態について説明する。本発明において、数字範囲を示す「〜」という符号は、その両端の数値を含む。また、各図面において、構成部品および構成部品間の縮尺は実際のものとは異なる。
【００２３】
（第１の実施形態）
本発明の第１の実施形態に係る熱陰極蛍光ランプの長手方向の中心軸Ｘ100を含む断面図を図１に示す。図１に示すように、本発明の第１の実施形態に係る熱陰極蛍光ランプ（以下、「ランプ１００」という。）は、ガラスバルブ１０１と、ガラスバルブ１０１の内部に封入された水銀および希ガスと、ガラスバルブ１０１の内部に配置された一対の電極１０２、１０３とを備える。
【００２４】
１．ガラスバルブについて
ガラスバルブ１０１は、例えばソーダガラス製で、直管状であり、その管軸に対して略垂直に切った断面が略円環形状である。ガラスバルブ１０１の具体的な寸法は、例えば内径が２４［ｍｍ］、肉厚が０．７［ｍｍ］、長さが８０７［ｍｍ］である。
【００２５】
ガラスバルブ１０１の内面には蛍光体層１０４が形成されている。蛍光体層１０４に用いる蛍光体粒子は、例えば、赤色蛍光体粒子（Ｙ2Ｏ3：Ｅｕ3+）、緑色蛍光体粒子（ＬａＰＯ4：Ｃｅ3+，Ｔｂ3+）および青色蛍光体粒子（（Ｓｒ，Ｃａ，Ｂａ）5（ＰＯ４）3Ｃｌ：Ｅｕ2+またはＢａＭｇ2Ａｌ16Ｏ27：Ｅｕ2+）である。
【００２６】
また、ガラスバルブ１０１の内面と蛍光体層１０４との間には例えば酸化イットリウム（Ｙ2Ｏ3）、酸化ケイ素（ＳｉＯ2）、酸化アルミニウム（Ａｌ2Ｏ3）、酸化亜鉛（ＺｎＯ）、酸化チタン（ＴｉＯ2）等の金属酸化物の保護膜（図示せず）が設けられていてもよい。この場合、ガラスバルブ１０１に含まれるナトリウム成分と水銀との反応を抑制することができる。
【００２７】
ガラスバルブ１０１の内部には、水銀及び希ガスが封入されている。
【００２８】
水銀は、ガラスバルブ１０１の内部に例えば５［ｍｇ］〜１５［ｍｇ］封入されている。水銀は、例えば亜鉛と水銀との合金の状態で、ガラスバルブ１０１の内部に配置されている。なお、亜鉛と水銀との合金に限らず、例えばチタンと水銀の合金、ガラスや金属製の容器に水銀を格納したものを用いてもよい。なお、金属製の容器は、例えば軟鉄等の導電性材料であることが好ましい。この場合、誘導加熱により内部の水銀を突沸させて肉薄の容器自身を破裂させ、ガラスバルブ１０１内に水銀を放出させるためである。さらに容器の材料が磁性体であれば、水銀を放出させる際、水銀容器のランプ内における位置決めが容易となる。
【００２９】
２．希ガスについて
ガラスバルブ１０１の内部に封入された希ガスの平均原子量は、２０以上３２以下の範囲内である。
【００３０】
従来の一般照明用の蛍光ランプには、アルゴンが封入されている。希ガスがアルゴンの場合、その平均原子量は、約４０となる。アルゴンに対して、ネオンまたはヘリウムを混合し、アルゴン単体よりも希ガスの平均原子量を小さくすることにより、電流だけでは不足する負荷を補うことにより安定した放電となるため、高出力化に対応することができる。
【００３１】
希ガスの平均原子量とランプ１００の光束との関係を図２に示す。図２は、ガラスバルブ１０１内のガス圧が４００［Ｐａ］の場合に、希ガスの平均原子量が異なる蛍光ランプ１００を作製し、投入電力４５［Ｗ］で点灯させた場合の蛍光ランプ１００の光束を測定したものである。図２に示すように、希ガスの平均原子量を４０より小さくすることで、従来の蛍光ランプ（希ガスがアルゴン単体の場合）よりも蛍光ランプ１００の光束を向上し、高出力化することができる。特に、ネオン４０［ｍｏｌ％］以上かつ残部をアルゴンとした混合ガスのように、希ガスの平均原子量を３２以下とすることにより、高出力化の効果が顕著である。なお、ガラスバルブ１０１内のガス圧等の条件を変更しても図２と同様の傾向となる結果が得られた。
【００３２】
従来の一般照明用の蛍光ランプのように希ガスがアルゴン単体の場合には、高出力化のために電流値を大きくしても光量の増加が伴わず一定になる。この状態では、励起された水銀原子が別の電子の衝突を受けて紫外線を放出せずに基底状態に戻る脱励起を起こしたり、多重励起などによりさらに上のエネルギー準位に励起されて可視光放射をしたりして、本来、熱陰極蛍光ランプの発光に必要とする紫外線放射に関わる水銀原子数の伸びが無くなる。したがって、光量は電流値に追随できずに飽和してしまうと考えられる。
【００３３】
これに対して、希ガスは、緩衝ガスとしての役割を果たす希ガスの平均原子量を小さくすると、その質量が軽いため、電子が弾性衝突する際、電子の運動エネルギーを奪うことができる。最終的に、電子は水銀原子と非弾性衝突して励起や電離を行うが、不必要に高い運動エネルギーを低減できれば、脱励起や多重励起も抑制できて光量の飽和状態を先に延ばすことが可能となる。よって、希ガスの平均原子量を３２以下とすることで、ランプ１００を高出力化して光束を向上することができる。
【００３４】
しかしながら、希ガスの平均原子量が小さい場合、電子放出物質の蒸発を抑制する効果が薄れるため、実用的な希ガスの平均原子量の下限は２０（ネオン１００［ｍｏｌ％］に相当）である。
【００３５】
一方、冷陰極蛍光ランプの場合には、大電流を流して高出力化することはできない。例えば投入電力４５［Ｗ］を達成すべく大電流を流すと電極が過熱、溶融し、直ちに破損してしまうためである。
【００３６】
よって、希ガスの平均原子量を２０以上３２以下の範囲内とすることにより、冷陰極蛍光ランプに比べて、ランプ１００の光束を向上することができる。
【００３７】
ランプ１００中の封入ガス中における希ガスの平均原子量は、封入ガスを四重極質量分析装置にかけて、各希ガスの質量構成比を求め、その質量構成比に各希ガスの原子量を乗じて加算することにより求めることができる。なお、ガラスバルブ１０１の内部に封入された希ガスを分析する際、Ｈ2、Ｈ2Ｏ、Ｎ2、ＣＯ、ＣＯ2、Ｈ、Ｃ、等の不純物が検出されることがあるが、これらは、希ガスの精製や熱陰極蛍光ランプの製造の際に、不可避的に０．１［ｍｏｌ％］程度混入するものであり、熱陰極蛍光ランプの特性に大きな影響を与えるものではない。希ガスの平均原子量は、これらの不純物を除外し、希ガスの構成比率から算出するものとする。
【００３８】
希ガスの平均原子量を３２とするには、ネオン４０［ｍｏｌ％］かつ残部をアルゴンとしてもよいし、ヘリウム１５［ｍｏｌ％］かつネオン１２［ｍｏｌ％］かつ残部をネオンとしてもよい。なお、希ガスの一部に、アルゴンよりも原子量の大きいクリプトンを用いてもよい。例えば、希ガスをクリプトン５［ｍｏｌ％］、ネオン１５［ｍｏｌ％］、ヘリウム２０［ｍｏｌ％］、及び残部をアルゴンとすることにより、平均原子量を３２にすることができる。
【００３９】
希ガスの平均原子量を２０とするには、前述のようにネオン１００［ｍｏｌ％］であってもよいし、ヘリウム５５［ｍｏｌ％］及び残部をアルゴンであってもよい。また、クリプトン２［ｍｏｌ％］、ヘリウム５８［ｍｏｌ％］及び残部をアルゴンとすることにより、平均原子量を２０にすることができる。
【００４０】
上記のように、希ガスの平均原子量がアルゴン単体の場合（平均原子量４０）よりも小さくすると、電子放出物質が蒸発しやすくなり、熱陰極蛍光ランプの寿命が短くなってしまう。発明者らの検討により、この熱陰極蛍光ランプの寿命を冷陰極蛍光ランプと比べて遜色がない程度まで長寿命とするためには、ガラスバルブ１０１内のガス圧と、電極１０２、１０３の構成を規定することが必要であることがわかった。
【００４１】
３．ガス圧について
ガラスバルブ１０１の内部のガス圧は、３００［Ｐａ］以上７００［Ｐａ］以下の範囲内である。ガラスバルブ１０１内のガス圧を高めることにより、電子放出物質の蒸発を抑え、ランプ１００の寿命を伸張することができる。
【００４２】
ガラスバルブ１０１内のガス圧とランプ電圧との関係を図３に示す。図３は、ガラスバルブ内のガス圧を横軸に、ガラスバルブのガス圧が３００［Ｐａ］の場合のランプ電圧を１．０としたときのランプ電圧の相対比を縦軸に示すものである。図３に示すように、ガラスバルブ内のガス圧が７００［Ｐａ］を超えるとランプ電圧が急増するため、駆動回路における昇圧トランスのコスト高を招き、本来の目的である低価格化の照明装置は実現できない。したがって、希ガスの低分子量化による短寿命化を補償するとともに、駆動回路のコストも考慮したうえでの、ガラスバルブ１０１内の圧力の実用的な上限は７００［Ｐａ］である。
【００４３】
４．電極について
電極１０２、１０３は、コイルからなり、コイルは、通電していないときの抵抗と放電させずに通電したときの抵抗との比が１：４．７５となる場合、放電させずにコイルに通電した電流値が０．５［Ａ］以上１．５［Ａ］以下の範囲内である。
【００４４】
熱陰極蛍光ランプの寿命は、電極であるコイルに搭載されている電子放出物質が始動時または駆動時に消耗することで決定される。駆動時のコイルの温度が高すぎると、電子放出物質が蒸発により消耗する速度が大きくなり、また駆動時のコイルの温度が低すぎると、スパッタにより電子放出物質が消耗するため、熱陰極蛍光ランプの駆動時のコイルの温度を８００［℃］〜１１００［℃］の範囲内とすれば電子放出物質の損耗する速度を最小限に抑制できることが知られている。コイルの温度を直接測定することはできないが、コイルに通電していないときの抵抗（以下、「冷間抵抗」または「Ｒｃ」という。）と、放電させずにコイルに通電したときの抵抗（以下、「熱間抵抗」または「Ｒｈ」という。）との比と対応するものである。コイルの冷間抵抗値と熱間抵抗値との比が１：４．７５となるとき、コイルに通電したときの温度は８００［℃］に相当し、この場合において、放電させずにコイルに通電した電流値が０．５［Ａ］以上かつ１．５［Ａ］以下の範囲内となるコイルとすることにより、１［本］あたりの投入電力を大きくしても、電子放出物質の蒸発が促進される温度に到達するのを抑制することができる。
【００４５】
なお、「放電させずに通電した電流値」は、ランプ１００の一方の端部において、一対の口金ピン１１３の間、または一対のリード線１０５の間で通電させたときの電流値である。この場合、一方の電極（コイル）１０２のみが通電しており、他方の電極（コイル）１０３は通電していないため、電極１０２、１０３間での放電は起きない。なお、口金ピン１１３やリード線１０５の抵抗値が懸念されるが、これらの抵抗値は、電極（コイル）１０２の抵抗値と比べて格段に小さいため、考慮しないものとする。
【００４６】
電極１０２、１０３を構成するコイルは、例えば線径０．１［ｍｍ］のタングステン線で一次外径０．２５［ｍｍ］、二次外径１［ｍｍ］、三次外径３［ｍｍ］、全長１５［ｍｍ］の三重コイルである。このように構成したコイルにおいて、Ｒｃ：Ｒｈが１：４．７５となる場合に、放電させずにコイルに通電した電流値は１［Ａ］であった。なお、実験用に試作したコイルはあくまでも三重コイルで構成した一例であり、三重コイルの他の仕様であっても、二重コイルであっても、線径やコイル径を変更することにより、コイルに通電していないときの冷間抵抗により放電させずにコイルに通電したときの熱間抵抗を除した比が４．７５となる放電させずにコイルに通電した電流値が０．５［Ａ］以上かつ１．５［Ａ］以下となるようにコイルが構成でき、希ガスの平均原子量を小さくすることで、ランプ１００を高出力化しても、電子放出物質の消耗が少ないため、従来の冷陰極蛍光ランプに遜色のない寿命とすることができる。
【００４７】
コイルに搭載される電子放出物質は、例えばバリウム・ストロンチウム・カルシウムの炭酸塩を主成分とするものであって、少なくとも１０［ｍｇ］搭載されている。
【００４８】
５．その他の構成について
電極１０２、１０３は、その両端部を一対のリード線１０５、１０６に担持されている。リード線１０５、１０６は、例えば、鉄（Ｆｅ）とニッケル（Ｎｉ）との合金製である。リード線１０５、１０６は、それぞれステム１０７、１０８により封着されている。ステムは、例えばガラスバルブ１０１と実質的に同じ材料からなるフレアステムである。なお、ステム１０７、１０８における電極１０２、１０３の反対側には、排気管残部１０９、１１０が設けられている。排気管残部１０９、１１０は、ステム１０７、１０８がガラスバルブ１０１に封着された後に、ガラスバルブ１０１の内部空間の排気や希ガスの封入等を行った後に、ガラスバルブ１０１の内部を気密にするため、その端部が封止されたものである。排気管残部１０９、１１０は、ステム１０７、１０８と実質的に同じ材料からなり、その内部がステム１０７、１０８の電極１０２、１０３側と通気可能なように、ステム１０７、１０８に接続されている。
【００４９】
リード線１０５、１０６は、ガラスバルブの端部に装着された口金１１１、１１２の口金ピン１１３、１１４にそれぞれ接続されている。口金ピン１１３、１１４は、例えば内部に貫通穴を有する黄銅製であり、貫通穴にリード線を通してピンの外側からかしめることにより、口金ピンとリード線とが接続されている。なお、口金ピン１１３、１１４は、黄銅製に限らず、銅合金等を用いることができる。
【００５０】
なお、ランプ１００は、口金１１１、１１２および口金ピン１１３、１１４を備えているが、これらは必須の部材ではなく、任意の部材である。例えば、ランプ１００が口金１１１、１１２および口金ピン１１３、１１４を備えない場合には、リード線１０５、１０６を照明装置の給電部材に半田付けする等してランプ１００を照明装置と電気的に接続することができる。なお、あらかじめリード線１０５、１０６のガラスバルブ１０１の外側に露出している部分が半田により覆われていてもよい。この場合、リード線１０５、１０６の表面が酸化するのを防止することができる。
【００５１】
（実験）
発明者らは、ガラスバルブ１０１内のガス圧および電極の構成によって、１［本］あたりの投入電力を大きくしても、冷陰極蛍光ランプに比べて遜色のない寿命を得ることができることを確認するために、実験を行った。実験では、各実験試料の蛍光ランプを点灯し、不点灯となるまでの時間を測定した。実験試料は、ガラスバルブ内１０１のガス圧およびＲｃ：Ｒｈが１：４．７５となるときのランプ電流値を除いては、実質的に同じ構成のものを各種作製した。実験試料の種類および実験結果を表１に示す。
【００５２】
【表１】
2012009144.tif 000003
【００５３】
表１に示すように、ガラスバルブ１０１内のガス圧が３００［Ｐａ］以上７００［Ｐａ］以下の範囲内で、かつＲｃ：Ｒｈが１：４．７５となるときの放電させずにコイルに通電した電流値が０．５［Ａ］以上１．５［Ａ］以下の範囲内の場合に、冷陰極蛍光ランプと遜色のない２２５００［ｈ］以上の寿命を実現することができた。
【００５４】
一方、Ｒｃ：Ｒｈが１：４．７５となるときの放電させずにコイルに通電した電流値が０．５［Ａ］より小さい場合には、電流値が小さ過ぎて、コイルに搭載された電子放出物質がスパッタされる。本発明における「スパッタリング」とは、電子放出物質が外部から強烈な粒子の衝突を受けて、コイルから剥ぎ取られていく現象のことである。ランプ電流値が小さすぎると電極温度が低下して電子放出性物質からの電子放出が極度に低下する。スパッタを起こす粒子は、放電により生じたイオンであるため、数量的に電子とのバランスが崩れて増加する。
【００５５】
それまで中和されていたイオンが電極の作りだす電界に導かれてかなりの勢いで衝突することになるため、電極に搭載された電子放出物質もスパッタによりかなりダメージを受けることになる。
【００５６】
なお、この場合、表１に示すように、ガラスバルブ１０１内のガス圧を高くしても電子放出物質のスパッタを抑制することができない。スパッタは電極の極近傍で起こり、ガス圧に対する依存性が低いためである。
【００５７】
また、Ｒｃ：Ｒｈが１：４．７５となるときの放電させずにコイルに通電した電流値が１．５［Ａ］より大きい場合には、電子放出物質の消耗が激しくなり、点灯状態を維持することができなかった。本発明における「蒸発」とは、外部から与えられた熱エネルギーにより、電子放出物質を構成する個々の原子が束縛を断ち切って外に飛び出していく現象のことである。
【００５８】
なお、この場合においても、表１に示すように、ガス圧を高くしても電子放出物質の蒸発を抑制することができない。Ｒｃ：Ｒｈが１：４．７５となるときの放電させずにコイルに通電した電流値が大きいと、電極温度が極度に上がってしまい、たちまち電子放出物質が蒸発し、枯渇する。この場合、陰極降下電圧が急上昇するので、放電が持続できなくなるためである。
【００５９】
また、ガラスバルブ１０１内のガス圧は、４００［Ｐａ］以上７００［Ｐａ］以下の範囲内であることが好ましい。この場合、ランプ１００の寿命を３００００［ｈ］以上とすることができる。
【００６０】
さらに、ガラスバルブ１０１内のガス圧は、５００［Ｐａ］以上７００［Ｐａ］以下の範囲内であることがより好ましい。この場合、ランプ１００の寿命を３７５００［ｈ］以上とすることができる。
【００６１】
さらにまた、ガラスバルブ１０１内のガス圧は、６００［Ｐａ］以上７００［Ｐａ］以下の範囲内であることがさらにより好ましい。この場合、ランプ１００の寿命を４５０００［ｈ］以上とすることができる。
【００６２】
なお、実験は、希ガスの平均原子量を２０以上３２以下の範囲内で変更しても同様の結果となった。
【００６３】
上記のとおり、本発明の第１の実施形態に係る熱陰極蛍光ランプ１００は、熱陰極蛍光ランプにおいて、ガラスバルブに封入される希ガス、ガラスバルブの内部のガス圧、および電極であるコイルの構成を規定することにより、１［本］あたりの投入電力を大きくしても、冷陰極蛍光ランプに比べて高い光束および冷陰極蛍光ランプに比べて遜色のない寿命を実現することができる。
【００６４】
なお、ガラスバルブ１０１の内径は、２３［ｍｍ］以上５０［ｍｍ］以下の範囲内であることが好ましい。この場合、熱陰極蛍光ランプの発光効率をさらに高くすることができる。すなわち、ガラスバルブ１０１の内径が５０［ｍｍ］よりも大きい場合、ガラスバルブ１０１内で放電によって発生させる電子で励起された水銀から放射される紫外線が、ガラスバルブ１０１内面の蛍光体層１０４に到達する前に、水銀原子で吸収される確率が高くなることによる発光効率の低下が生じ、いっぽうガラスバルブ１０１の内径が２３［ｍｍ］よりも小さい場合もまた、水銀蒸気圧が高くなることにより電子が弾性衝突によってエネルギーを失いやすく発光効率の低下が生じるためである。
【００６５】
一方のコイル１０２が設けられたガラスバルブ１０１の一端部において、コイル１０２、の旋回軸の中心点から、ガラスバルブ１０１の一端までの長さをＬ１とし、他方のコイル１０３が設けられたガラスバルブ１０１の他端部において、他方のコイル１０３の旋回軸の中心点からガラスバルブ１０１の他端までの長さをＬ２とする。なお、ガラスバルブ１０１の一端とは、排気管残部１０９を含むガラスバルブ１０１のうち、コイルから最も遠く離れている箇所のことであり、ガラスバルブ１０１の他端とは、排気管残部１１０を含むガラスバルブ１０１のうち、コイル１０３から最も遠く離れている箇所のことである。
【００６６】
ランプ１００では、Ｌ１およびＬ２は略等しいが、Ｌ１がＬ２より大きくてもよい。この場合、ガラスバルブ１０１の一端のほうがガラスバルブ１０１の他端に比べてコイル１０２，１０３から離れているため、一端部の温度が最冷点温度となりやすく、水銀蒸気圧を安定させることで、ランプ１００の発光効率を向上させることができる。
【００６７】
さらに、Ｌ１≦Ｌ２の場合に、Ｌ１が４０［ｍｍ］以上であることが好ましい。Ｌ１またはＬ２が４０［ｍｍ］よりも小さい場合、コイル１０２，１０３で発生した熱のためガラスバルブの端部の温度が上昇しやすいことから、ガラスバルブ１０１内の水銀蒸気圧を決定する最冷点温度は、ガラスバルブ１０１の中央部における温度となることがある。よって、Ｌ１およびＬ２が４０［ｍｍ］以上の場合、いずれか一方の端部の温度がさらに最冷点温度となりやすく、水銀蒸気圧を安定させることで、さらに発光効率を向上させることができる。
【００６８】
（第２の実施形態）
本発明の第２の実施形態に係る照明装置の斜視図を図４に示す。本発明の第２の実施形態に係る照明装置（以下、「照明装置２００」という。）は、熱陰極蛍光ランプ１００を２本備えたことを特徴とする。具体的には、直下方式のバックライトユニットであって、開口部２０１を有する筐体２０２と、筐体２０２の内部に配置されたランプ１００とを備える。
【００６９】
筐体２０２は、例えばポリエチレンテレフタレート（ＰＥＴ）樹脂製であって、その内面に銀などの金属が蒸着されて反射面が形成されている。なお、筐体２０２の材料としては、樹脂以外の材料、例えば、アルミニウムや冷間圧延材（例えばＳＰＣＣ）等の金属材料により構成してもよい。また、内面の反射面として金属蒸着膜以外、例えば、ポリエチレンテレフタレート（ＰＥＴ）樹脂に炭酸カルシウム、二酸化チタン等を添加することにより反射率を高めた反射シートを筐体２０２に貼付したものを用いてもよい。
【００７０】
ランプ１００は、筐体２０２の内部において、筐体２０２の長手方向とランプ１００の長手方向とが略一致する位置であって、かつ筐体２０２の短手方向の略中央部に配置されている。
【００７１】
ランプ１００は、筐体の内部において、例えばランプホルダ（図示せず）により固定されている。ランプホルダは、例えば、ポリエチレンテレフタレート（ＰＥＴ）樹脂であり、ランプ１００のガラスバルブ１０１の外面形状に沿うような形状を有している。
【００７２】
筐体２０２内部のランプ１００が配置されている空間の奥行き方向の長さＤを１００［ｍｍ］超とすることが好ましい。この場合、高反射率かつ複雑な反射鏡やドットパターンを形成した拡散板等の格別な光学的工夫なしに実用的な均斉度を得やすくすることができる。
【００７３】
さらに、筐体２０２の開口部２０１の長手方向の長さを、ランプ１００の管軸方向の長さよりも短くすることが好ましい。熱陰極蛍光ランプにおいて陽光柱のない管端から電極近傍までの輝度は陽光柱のある中央部の輝度よりも低く、かつ中央部の輝度がほぼ一定であるのに比して管端から電極近傍までの輝度は急変する。よって、ランプ１００の端部を筐体２０２の内側に隠れるように配置でき、開口部２０１から発せられる光の輝度均斉度を高めることができる。
【００７４】
また、Ｌ１＞Ｌ２の場合に、ランプ１００の長手方向を揃えて配置することが好ましい。この場合、２［本］のランプ１００の最冷点温度をより近いものとできるため、開口部２０１の輝度むらは軽減することができる。さらに、２［本］のランプ１００のＬ１側で、それぞれ最冷点を形成すると想定できる部位を熱伝導性の高い材料で橋渡してもよい。この場合、２［本］のランプ１００の最冷点温度の差を実用上ほとんどなくすことができ、同じ電力を投入した場合の輝度差はより軽減し、開口部２０１の上下方向の輝度むらを一層軽減することができる。
【００７５】
筐体２０２の開口部２０１は、透光性の光学シート類２０３で覆われている。光学シート類２０３は、例えば拡散板、拡散シートおよびレンズシート等を積層してなる。
【００７６】
なお、照明装置２００は、ランプ１００が２［本］の場合について説明したが、３［本］以上の複数本であってもよい。好ましくは、ランプ１００は、２［本］以上４［本］以下の範囲内であることが好ましい。この場合、従来の冷陰極蛍光ランプと比べて光源にかかるコストを低減することができる。
【００７７】
上記のとおり、本発明の第２の実施形態に係る照明装置２００の構成によれば、冷陰極蛍光ランプを使用した照明装置および液晶表示装置と比べて光源の数を少なくすることができる。
【００７８】
（第３の実施形態）
本発明の第３の実施形態に係る照明装置の斜視図を図５に示す。本発明の第３の実施形態に係る照明装置（以下、「照明装置３００」という。）は、ランプ１００を１［本］備える点およびそれに付随する点を除いては、照明装置２００と実質的に同じ構成を有する。よって、ランプを１［本］備える点およびそれに付随する点について詳細に説明し、それ以外の点については説明を省略する。
【００７９】
ランプ１００は、管壁負荷が４００［Ｗ／ｍ2］以上１５００［Ｗ／ｍ2］以下の範囲内で駆動される。投入電力あたりの管壁負荷が５００［Ｗ／ｍ2］未満では、開口部２０１に全てのセルをＯＮ状態とした液晶パネルを装着した場合、照明装置３００から放射する全光束が少なすぎるため、液晶画面の平均輝度が４００［ｃｄ／ｍ2］を下回り、バックライトとして実用的でなくなる。また、管壁負荷が１５００［Ｗ／ｍ2］を超えると、ランプ内の水銀蒸気圧が高くなりすぎて発光効率が低下するため、照明装置に水銀蒸気圧を決定する最冷点温度を適切な温度範囲に保つようにさせる付加的冷却手段が新たに必要であり、かえってコストが上昇する。
【００８０】
よって、ランプ１００が、管壁負荷が４００［Ｗ／ｍ2］以上１５００［Ｗ／ｍ2］以下の範囲内で駆動されることで、ランプ１００が１［本］であっても、液晶表示装置のバックライトとして十分に使用することができる。
【００８１】
上記のとおり、本発明の第３の実施形態に係る照明装置３００の構成によれば、冷陰極蛍光ランプを使用した照明装置と比べて光源の数を少なくすることができる。
【００８２】
（第４の実施形態）
本発明の第４の実施形態に係る液晶表示装置の一部切欠き斜視図を図６に示す。本発明の第４の実施形態に係る液晶表示装置（以下、「液晶表示装置４００」という。）は、照明装置３００を備える。具体的には、液晶パネル４０１の背部に照明装置３００が配置されている。
【００８３】
上記のとおり、本発明の第４の実施形態に係る液晶表示装置４００の構成によれば、冷陰極蛍光ランプを使用した照明装置および液晶表示装置と比べて光源の数を少なくすることができる。
【００８４】
なお、図６に示す液晶表示装置４００は、照明装置３００を備えるが、照明装置２００を備えていてもよい。
【００８５】
（変形例）
以上、本発明を上記した各実施形態に示した具体例に基づいて説明したが、本発明の内容が各実施形態に示した具体例に限定されないことは勿論であり、例えば、以下のような変形例を用いることができる。
【００８６】
１．ガラス部材およびガラスバルブについて
（１）紫外線吸収について
ガラスバルブ１０１の材料であるガラスに遷移金属の酸化物をその種類によって所定量をドープすることにより２５４［ｎｍ］や３１３［ｎｍ］の紫外線を吸収することができる。具体的には、例えば酸化チタン（ＴｉＯ2）の場合は、酸化物換算で０．０５［ｗｔ％］以上含まれていることにより２５４［ｎｍ］の紫外線を吸収し、酸化物換算で２［ｗｔ％］以上含まれていることにより３１３［ｎｍ］の紫外線を吸収することができる。ただし、酸化チタンが酸化物換算で５．０［ｗｔ％］より多く含まれている場合には、ガラスが失透してしまうため、酸化物換算で０．０５［ｗｔ％］以上５．０［ｗｔ％］以下の範囲内で含まれていることが好ましい。
【００８７】
また、酸化セリウム（ＣｅＯ2）の場合は、酸化物換算で０．０５［ｗｔ％］以上含まれていることにより２５４［ｎｍ］の紫外線を吸収することができる。ただし、酸化セリウムが酸化物換算で０．５［ｗｔ％］より多く含まれている場合には、ガラスが着色してしまうため、酸化セリウムが酸化物換算で０．０５［ｗｔ％］以上０．５［ｗｔ％］以下の範囲内で含まれていることが好ましい。なお、酸化セリウムに加えて酸化スズ（ＳｎＯ）が含まれていることにより、酸化セリウムによるガラスの着色を抑えることができるため、酸化セリウムが酸化物換算で５．０［ｗｔ％］以下まで含まれることができる。この場合、酸化セリウムが酸化物換算で０．５［ｗｔ％］以上含まれれば３１３［ｎｍ］の紫外線を吸収することができる。ただし、この場合においても酸化セリウムが酸化物換算で５．０［ｗｔ％］より多く含まれる場合には、ガラスが失透してしまう。
【００８８】
また、酸化亜鉛（ＺｎＯ）の場合は、酸化物換算で２．０［ｗｔ％］以上含まれることにより２５４［ｎｍ］の紫外線を吸収することができる。ただし、酸化亜鉛が酸化物換算で２０［ｗｔ％］より多くドープした場合、ガラスが失透してしまうおそれがあるため、酸化亜鉛が酸化物換算で２．０［ｗｔ％］以上２０［ｗｔ％］以下の範囲内で含まれることが好ましい。
【００８９】
また、酸化鉄（Ｆｅ2Ｏ3）の場合は、酸化物換算で０．０１［ｗｔ％］以上含まれることにより２５４［ｎｍ］の紫外線を吸収することができる。ただし、酸化鉄が酸化物換算で２．０［ｗｔ％］より多くドープした場合には、ガラスが着色してしまうため、酸化鉄が酸化物換算で０．０１［ｗｔ％］以上２．０［ｗｔ％］以下の範囲内で含まれることが好ましい。
【００９０】
（２）赤外線透過係数について
ガラスバルブ１０１に用いるガラス中の水分含有量を示す赤外線透過率係数は、０．３以上１．２以下の範囲、特に０．４以上０．８以下の範囲となるように調整することが好ましい。赤外線透過率係数が１．２以下であれば、長尺の冷陰極放電ランプ等の高電圧印加ランプに適用可能な低い誘電正接を得やすくなり、０．８以下であれば誘電正接が十分に小さくなって、さらに高電圧印加ランプに適用可能となる。
【００９１】
なお、赤外線透過率係数（Ｘ）は下式で表すことができる。
【００９２】
［数１］Ｘ＝（ｌｏｇ（ａ／ｂ））／ｔ
ａ：３８４０［ｃｍ-1］付近の極小点の透過率［％］
ｂ：３５６０［ｃｍ-1］付近の極小点の透過率［％］
ｔ：ガラスの厚み
（３）鉛フリーガラスについて
ガラスバルブ１０１に用いるガラスは、酸化物換算で、ＳｉＯ2が６０［ｗｔ％］〜７５［ｗｔ％］、Ａｌ2Ｏ3が１［ｗｔ％］〜５［ｗｔ％］、Ｌｉ2Ｏが０［ｗｔ％］〜５［ｗｔ％］、Ｋ2Ｏが３［ｗｔ％］〜１１［ｗｔ％］、Ｎａ2Ｏが３［ｗｔ％］〜１２［ｗｔ％］、ＣａＯが０［ｗｔ％］〜９［ｗｔ％］、ＭｇＯが０［ｗｔ％］〜９［ｗｔ％］、ＳｒＯが０［ｗｔ％］〜１２［ｗｔ％］、ＢａＯが０［ｗｔ％］〜１２［ｗｔ％］の組成を有していてもよい。この場合、酸化物換算で、アルカリ金属酸化物は、０［ｗｔ％］〜２８［ｗｔ％］含まれていることとなる。この場合、鉛成分を含有せず、環境に優しい冷陰極放電ランプを提供することができる。さらには、ガラスバルブ１０１に用いるガラスは、酸化物換算で、ＳｉＯ2が６０［ｗｔ％］〜７５［ｗｔ％］、Ａｌ2Ｏ3が１［ｗｔ％］〜５［ｗｔ％］、Ｂ2Ｏ3が０［ｗｔ％］〜３［ｗｔ％］、Ｌｉ2Ｏが０［ｗｔ％］〜５［ｗｔ％］、Ｋ2Ｏが３［ｗｔ％］〜１１［ｗｔ％］、Ｎａ2Ｏが３［ｗｔ％］〜１２［ｗｔ％］、ＣａＯが０［ｗｔ％］〜９［ｗｔ％］、ＭｇＯが０［ｗｔ％］〜９［ｗｔ％］、ＳｒＯが０［ｗｔ％］〜１２［ｗｔ％］、ＢａＯが０［ｗｔ％］〜１２［ｗｔ％］の組成を有していることがより好ましい。この場合、酸化物換算で、アルカリ金属酸化物は、０［ｗｔ％］〜２８［ｗｔ％］含まれていることとなる。
【００９３】
また、ガラスバルブ１０１に用いるガラスは、酸化物換算で、ＳｉＯ2が６０［ｗｔ％］〜７５［ｗｔ％］、Ａｌ2Ｏ3が１［ｗｔ％］〜５［ｗｔ％］、Ｌｉ2Ｏが０．５［ｗｔ％］〜５［ｗｔ％］、Ｋ2Ｏが３［ｗｔ％］〜７［ｗｔ％］、Ｎａ2Ｏが５［ｗｔ％］〜１２［ｗｔ％］、ＣａＯが１［ｗｔ％］〜７［ｗｔ％］、ＭｇＯが１［ｗｔ％］〜７［ｗｔ％］、ＳｒＯが０［ｗｔ％］〜５［ｗｔ％］、ＢａＯが７［ｗｔ％］〜１２［ｗｔ％］の組成を有していてもよい。この場合、酸化物換算で、アルカリ金属酸化物は、８．５［ｗｔ％］〜２４［ｗｔ％］含まれていることとなる。この場合、ランプへの加工を行いやすく、かつ鉛成分を含有せず、環境に優しい冷陰極蛍光ランプを提供することができる。
【００９４】
さらに、ガラスバルブ１０１に用いるガラスは、酸化物換算で、ＳｉＯ2が６５［ｗｔ％］〜７５［ｗｔ％］、Ａｌ2Ｏ3が１［ｗｔ％］〜５［ｗｔ％］、Ｂ2Ｏ3が０［ｗｔ％］〜３［ｗｔ％］、Ｌｉ2Ｏが０．５［ｗｔ％］〜５［ｗｔ％］、Ｋ2Ｏが３［ｗｔ％］〜７［ｗｔ％］、Ｎａ2Ｏが５［ｗｔ％］〜１２［ｗｔ％］、ＣａＯが２［ｗｔ％］〜７［ｗｔ％］、ＭｇＯが２．１［ｗｔ％］〜７［ｗｔ％］、ＳｒＯが０［ｗｔ％］〜０．９［ｗｔ％］、ＢａＯが７．１［ｗｔ％］〜１２［ｗｔ％］の組成を有していてもよい。この場合、酸化物換算で、アルカリ金属酸化物は、８．５［ｗｔ％］〜２４［ｗｔ％］含まれていることとなる。この場合、鉛成分を含有せず、照明用途に適した電気絶縁性を有し、かつ、失透を起こりにくくすることができる。さらには、ガラスバルブ１０１に用いるガラスは、酸化物換算で、ＳｉＯ2が６５［ｗｔ％］〜７５［ｗｔ％］、Ａｌ2Ｏ3が１［ｗｔ％］〜３［ｗｔ％］、Ｂ2Ｏ3が０［ｗｔ％］〜３［ｗｔ％］、Ｌｉ2Ｏが１［ｗｔ％］〜３［ｗｔ％］、Ｋ2Ｏが３［ｗｔ％］〜６［ｗｔ％］、Ｎａ2Ｏが７［ｗｔ％］〜１０［ｗｔ％］、ＣａＯが３［ｗｔ％］〜６［ｗｔ％］、ＭｇＯが３［ｗｔ％］〜６［ｗｔ％］、ＳｒＯが０［ｗｔ％］〜０．９［ｗｔ％］、ＢａＯが７．１［ｗｔ％］〜１０［ｗｔ％］の組成を有していることがより好ましい。この場合、酸化物換算で、アルカリ金属酸化物は、１１［ｗｔ％］〜１９［ｗｔ％］含まれていることとなる。
【００９５】
（４）ガラスバルブ１０１の形状について
ガラスバルブ１０１の形状は、直管形状のものに限られず、例えばＬ字形状、Ｕ字形状、コの字形状、渦巻き形状等であってもよい。また、その管軸に対して略垂直に切った断面は、略円形状のものに限られず、例えばトラック形状や角丸形状のような扁平形状や楕円形状等であってもよい。
【００９６】
２．蛍光体層の蛍光体について
（１）紫外線吸収について
例えば、近年、液晶カラーテレビの大型化に伴って、バックライトユニットの開口を塞ぐ拡散板に寸法安定性の良いポリカーボネートが使用されるようになっている。このポリカーボネートは、水銀が発する３１３［ｎｍ］の波長の紫外線により劣化しやすい。このような場合には、波長３１３［ｎｍ］の紫外線を吸収する蛍光体を利用すると良い。なお、３１３［ｎｍ］の紫外線を吸収する蛍光体としては、以下のものがある。
【００９７】
（ａ）青色
ユーロピウム・マンガン共付活アルミン酸バリウム・ストロンチウム・マグネシウム［Ｂａ1-x-yＳｒxＥｕyＭｇ1-zＭｎzＡｌ10Ｏ17］又は［Ｂａ1-x-yＳｒxＥｕyＭｇ2-zＭｎzＡｌ16Ｏ27］
ここで、ｘ,ｙ,ｚはそれぞれ０≦ｘ≦０．４、０．０７≦ｙ≦０．２５、０≦ｚ＜０．１なる条件を満たす数であることが好ましい。
【００９８】
このような蛍光体としては、例えば、ユーロピウム付活アルミン酸バリウム・マグネシウム［ＢａＭｇ2Ａｌ16Ｏ27：Ｅｕ2+］、［ＢａＭｇＡｌ10Ｏ17：Ｅｕ2+］（略号：ＢＡＭ−Ｂ）や、ユーロピウム付活アルミン酸バリウム・ストロンチウム・マグネシウム［（Ｂａ，Ｓｒ）Ｍｇ2Ａｌ16Ｏ27：Ｅｕ2+］、［（Ｂａ，Ｓｒ）ＭｇＡｌ10Ｏ17：Ｅｕ2+］（略号：ＳＢＡＭ−Ｂ）等がある。
【００９９】
（ｂ）緑色
・マンガン付活マグネシウムガレート［ＭｇＧａ2Ｏ4：Ｍｎ2+］（略号：ＭＧＭ）
・マンガン付活アルミン酸セリウム・マグネシウム・亜鉛［Ｃｅ（Ｍｇ，Ｚｎ）Ａｌ11Ｏ19：Ｍｎ2+］（略号：ＣＭＺ）
・テルビウム付活アルミン酸セリウム・マグネシウム［ＣｅＭｇＡｌ11Ｏ19：Ｔｂ3+］（略号：ＣＡＴ）
・ユーロピウム・マンガン共付活アルミン酸バリウム・ストロンチウム・マグネシウム［Ｂａ1-x-yＳｒxＥｕyＭｇ1-zＭｎzＡｌ10Ｏ17］又は［Ｂａ1-x-yＳｒxＥｕyＭｇ2-zＭｎzＡｌ16Ｏ27］
ここで、ｘ,ｙ,ｚはそれぞれ０≦ｘ≦０．４、０．０７≦ｙ≦０．２５、０．１≦ｚ≦０．６なる条件を満たす数であり、ｚは０．４≦ｘ≦０．５であることが好ましい。
【０１００】
このような蛍光体としては、例えば、ユーロピウム・マンガン共付活アルミン酸バリウム・マグネシウム［ＢａＭｇ2Ａｌ16Ｏ27：Ｅｕ2+，Ｍｎ2+］、［ＢａＭｇＡｌ10Ｏ17：Ｅｕ2+，Ｍｎ2+］（略号：ＢＡＭ−Ｇ）や、ユーロピウム・マンガン共付活アルミン酸バリウム・ストロンチウム・マグネシウム［（Ｂａ，Ｓｒ）Ｍｇ2Ａｌ16Ｏ27：Ｅｕ2+，Ｍｎ2+］、［（Ｂａ，Ｓｒ）ＭｇＡｌ10Ｏ17：Ｅｕ2+，Ｍｎ2+］（略号：ＳＢＡＭ−Ｇ）等がある。
【０１０１】
（ｃ）赤色
・ユーロピウム付活リン・バナジン酸イットリウム［Ｙ（Ｐ，Ｖ）Ｏ4：Ｅｕ3+］（略号：ＹＰＶ）
・ユーロピウム付活バナジン酸イットリウム［ＹＶＯ4：Ｅｕ3+］（略号：ＹＶＯ）
・ユーロピウム付活イットリウムオキシサルファイド［Ｙ2Ｏ2Ｓ：Ｅｕ3+］（略号：ＹＯＳ）
・マンガン付活フッ化ゲルマン酸マグネシウム［３．５ＭｇＯ・０．５ＭｇＦ2・ＧｅＯ2：Ｍｎ4+］（略号：ＭＦＧ）
・ジスプロシウム付活バナジン酸イットリウム［ＹＶＯ4：Ｄｙ3+］（赤と緑の２成分発光蛍光体であり、略号：ＹＤＳ）
なお、一種類の発光色に対して、異なる化合物の蛍光体を混合して用いても良い。例えば、青色にＢＡＭ−Ｂ（３１３［ｎｍ］を吸収する。）のみ、緑色にＬＡＰ（３１３［ｎｍ］を吸収しない。）とＢＡＭ−Ｇ（３１３［ｎｍ］を吸収する。）、赤色にＹＯＸ（３１３［ｎｍ］を吸収しない。）とＹＶＯ（３１３［ｎｍ］を吸収する。）の蛍光体を用いても良い。このような場合は、前述のように波長３１３［ｎｍ］を吸収する蛍光体が、総重量組成比率で５０％より大きくなるように調整することで、紫外線がガラスバルブ外に漏れ出ることをほとんど防止できる。したがって、３１３［ｎｍ］の紫外線を吸収する蛍光体を蛍光体層１０４に含む場合には、上記のバックライトユニットの開口を塞ぐポリカーボネート（ＰＣ）からなる拡散板等の紫外線による劣化が抑制され、バックライトユニットとしての特性を長時間維持することができる。
【０１０２】
ここで、「３１３［ｎｍ］の紫外線を吸収する」とは、２５４［ｎｍ］付近の励起波長スペクトル（励起波長スペクトルとは、蛍光体を波長変化させながら励起発光させ、励起波長と発光強度をプロットしたものである。）の強度を１００［％］としたときに、３１３［ｎｍ］の励起波長スペクトルの強度が８０［％］以上のものと定義する。すなわち、３１３［ｎｍ］の紫外線を吸収する蛍光体とは、３１３［ｎｍ］の紫外線を吸収して可視光に変換できる蛍光体である。
【０１０３】
（２）高色再現について
液晶カラーテレビで代表される液晶表示装置では、近年における高画質化の一環としてなされる高色再現化に伴い、当該液晶表示装置のバックライトユニットの光源として用いられる冷陰極放電ランプや外部電極放電ランプにおいて、再現可能な色度範囲の拡大化の要請がある。
【０１０４】
このような要請に対して、例えば、以下の蛍光体を用いることで、実施の形態での蛍光体を用いる場合よりも、色度範囲の拡大を図ることができる。具体的には、ＣＩＥ１９３１色度図において、高色再現用の当該蛍光体の色度座標値が、実施の形態で使用した３つの蛍光体の色度座標値を結んでできる三角形を含んで色再現範囲を広げる座標に位置する。
【０１０５】
（ａ）青色
・ユーロピウム付活ストロンチウム・クロロアパタイト［Ｓｒ10（ＰＯ4）6Ｃｌ2：Ｅｕ2+］（略号：ＳＣＡ）、色度座標：ｘ＝０．１５１、ｙ＝０．０６５
上記以外に、ユーロピウム付活ストロンチウム・カルシウム・バリウム・クロロアパタイト［（Ｓｒ，Ｃａ，Ｂａ）10（ＰＯ4）6Ｃｌ2：Ｅｕ2+］（略号：ＳＢＣＡ）も使用でき、上記波長３１３［ｎｍ］の紫外線も吸収できるＳＢＡＭ−Ｂも高色再現用に使用できる。
【０１０６】
（ｂ）緑色
・ＢＡＭ−Ｇ、色度座標：ｘ＝０．１３９、ｙ＝０．５７４
・ＣＭＺ、色度座標：ｘ＝０．１６４、ｙ＝０．７２２
・ＣＡＴ、色度座標：ｘ＝０．２６７、ｙ＝０．６６３
なお、これらは上述したように、波長３１３［ｎｍ］の紫外線も吸収でき、また、ここで説明した３つの蛍光体粒子以外にも、ＭＧＭも高色再現用に使用することができる。
【０１０７】
（ｃ）赤色
・ＹＯＳ、色度座標：ｘ＝０．６５１、ｙ＝０．３４４
・ＹＰＶ、色度座標：ｘ＝０．６５８、ｙ＝０．３３３
・ＭＦＧ、色度座標：ｘ＝０．７１１、ｙ＝０．２８７
なお、これらは上述したように、波長３１３［ｎｍ］の紫外線も吸収でき、また、ここで説明した３つの蛍光体粒子以外にも、ＹＶＯ、ＹＤＳも高色再現用に使用することができる。
【０１０８】
また、上記で示した色度座標値は各々の蛍光体の粉体のみで測定した代表値であり、測定方法（測定原理）等に起因して、各蛍光体の粉体が示す色度座標値は、上掲した値と若干異なる場合があり得る。参考として上記実施の形態１の各蛍光体の粉体の色度座標値は、ＹＯＸ（ｘ＝０．６４４、ｙ＝０．３５３）、ＬＡＰ（ｘ＝０．３５１、ｙ＝０．５８５）、ＢＡＭ−Ｂ（ｘ＝０．１４８、ｙ＝０．０５６）で構成されている。
【０１０９】
さらに、赤、緑、青の各色を発光させるために用いる蛍光体は各波長につき１種類に限らず、複数種類を組み合わせて用いることとしても良い。
【０１１０】
ここで、上記の高色再現用の蛍光体粒子を用いて蛍光体層１０４を形成した場合について説明する。ここでの評価は、ＣＩＥ１９３１色度図内においてＮＴＳＣ規格の３原色の色度座標値を結ぶＮＴＳＣ三角形（ＮＴＳＣｔｒｉａｎｇｌｅ）の面積を基準とした、高色再現用の蛍光体を用いた場合の３つの色度座標値を結んでできる三角形の面積の比（以下、ＮＴＳＣ比という。）で行なう。
【０１１１】
例えば、青色としてＢＡＭ−Ｂ、緑色としてＢＡＭ−Ｇ、赤色としてＹＶＯを用いると（例１）ＮＴＳＣ比が９２［％］となり、また、青色としてＳＣＡ、緑色としてＢＡＭ−Ｇ、赤色としてＹＶＯを用いると（例２）ＮＴＳＣ比が１００［％］となり、また、青色としてＳＣＡ、緑色としてＢＡＭ−Ｇ、赤色としてＹＯＸを用いると（例３）、ＮＴＳＣ比が９５［％］となり、例１及び２に比べて輝度を１０［％］向上させることができる。
【０１１２】
なお、ここでの評価に用いた色度座標値は、ランプ等が組み込まれた液晶表示装置とした状態で測定したものである為、カラーフィルターとの組み合わせにより色再現範囲が上記値より前後する可能性がある。
【産業上の利用可能性】
【０１１３】
本発明は、熱陰極蛍光ランプ、照明装置および画像表示装置に広く適用することができる。
【符号の説明】
【０１１４】
１００、２００  熱陰極蛍光ランプ
１０１  ガラスバルブ
１０２、１０３  電極（コイル）
２００、３００  照明装置
４００  液晶表示装置
【図１】
2012009144.tif 000004
【図２】
2012009144.tif 000005
【図３】
2012009144.tif 000006
【図４】
2012009144.tif 000007
【図５】
2012009144.tif 000008
【図６】
2012009144.tif 000009